(57)【要約】【課題】内装材として用いる場合に適度な吸湿性を有し、塗液設計が複雑にならず、かつ生産コストが増大しない蓄光性フィルムを提供すること。【解決手段】ポリビニルアルコール樹脂中に平均粒子径が０．１〜５μｍである蓄光性無機化合物を分散させた蓄光性ポリビニルアルコールフィルムであり、内装材として適度な湿度調整機能を発揮できる吸湿性を有し、かつその厚みを１０μｍ程度の比較的薄膜に成形できる蓄光性フィルムを提供できる。【選択図】図１
2019038976.tif 000002
【特許請求の範囲】
【請求項１】
ポリビニルアルコール樹脂中に平均粒子径が０．１〜５μｍである蓄光性無機化合物を分散させた蓄光性ポリビニルアルコールフィルム。
【請求項２】
前記蓄光性無機化合物がジスプロシウム、ユウロピウムで付活したアルミン酸ストロンチウムであることを特徴とする蓄光性ポリビニルアルコールフィルム。
【発明の詳細な説明】
【技術分野】
【０００１】
本発明は、蓄光性ポリビニルアルコールフィルムに関する。
【背景技術】
【０００２】
蓄光性のシートおよびフィルムは視認性・装飾性に優れていることから、一般住宅やビルなどの建築物の内装材、店舗の内装材、地下街・デパート等の誘導ブロック、壁材、乗物の内装、住設機器の表面材などの化粧シートにも使用される。
【０００３】
特許文献１には、屋外での表示等にも使用される蓄光シートにおいて、耐候性が低い蓄光層に水蒸気バリア層を積層して保護し、耐候性を高めた蓄光シートが開示されている。
【０００４】
しかしながら、化粧シートとして特に屋内で使用される場合、屋内の湿度に応じて吸湿、放湿を行なう機能が必要であり、特許文献１のようにバリア層を設けると吸湿性が損なわれてしまうという問題点があった。このような課題に対し、吸湿性を付与するために、例えば、ポリエチレン系樹脂、ポリオレフィン系共重合体、アクリル系樹脂等から選ばれるベースフィルム材に吸湿性粒子を添加することが知られている。
【０００５】
しかしながら、蓄光性シートからなる化粧シートでは蓄光性顔料をベースフィルムに添加しているため、更なる機能性粒子を添加することは塗液設計が複雑になり、かつ生産コストが増大してしまうという問題点があった。
【先行技術文献】
【特許文献】
【０００６】
【特許文献１】特開２０１５−１８２４５１号公報
【発明の概要】
【発明が解決しようとする課題】
【０００７】
本発明は、上述した問題点を解決するためになされたものであり、内装材として用いる場合に適度な吸湿性を有し、塗液設計が複雑にならず、かつ生産コストが増大しない蓄光性フィルムを提供することを課題とする。
【課題を解決するための手段】
【０００８】
本発明の第１側面によると、ポリビニルアルコール樹脂中に平均粒子径が０．１〜５μｍである蓄光性無機化合物を分散させた蓄光性ポリビニルアルコールフィルムが提供される。
【０００９】
本発明の第２側面によると、前記蓄光性無機化合物がジスプロシウム、ユウロピウムで付活したアルミン酸ストロンチウムであることを特徴とする蓄光性ポリビニルアルコールフィルムが提供される。
【発明の効果】
【００１０】
本発明の第１側面によると、内装材として適度な湿度調整機能を発揮できる吸湿性を有する蓄光性ポリビニルアルコールフィルムが提供され、かつその厚みを１０μｍ程度の薄膜とすることができる。
【００１１】
本発明の第２側面によると、蓄光効率が高く、残光特性に優れた蓄光性ポリビニルアルコールフィルムを提供できる。
【図面の簡単な説明】
【００１２】
【図１】本発明の一実施形態に係る蓄光性ポリビニルアルコールフィルムを概略的に示す断面図。
【発明を実施するための形態】
【００１３】
本発明を実施するための一形態を、図面に従って説明する。
図１は、本発明の一実施形態に係る前面板を概略的に示す断面図である。
【００１４】
図１に示すように、本発明の蓄光性ポリビニルアルコールフィルム１は、ベース樹脂２と、蓄光性無機化合物３とを含んでいる。
【００１５】
蓄光性ポリビニルアルコールフィルム１は、例えばベース樹脂２と、蓄光性無機化合物３とを含んだ塗液をプラスチックフィルムや紙などから適宜選択した基材（図示せず）上に公知のコーティング方法により塗工し、乾燥、固化させ、その後、基材から蓄光性ポリビニルアルコールフィルム１を剥離して形成される。コーティング方法は特に限定しないが、公知のグラビア塗工、グラビアオフセット塗工、ロールコート、リップコート、バーコートなどが例示できる。
【００１６】
ベース樹脂２に用いられるポリビニルアルコール樹脂の重合度は特に限定されるものではないが、得られるフィルムの機械的特性や寸法安定性等を考慮すると、日本工業規格ＪＩＳ−Ｋ−６７２６−１９９４に基づく平均重合度が５００〜２００００のものが望ましい。高重合度のものを用いると、強度、耐熱性等の点で優れるので好ましいが、ポリマー製造コストやフィルム化コストなどの観点から、より好ましくは、平均重合度が１５００〜８０００である。
【００１７】
ベース樹脂２に用いられるポリビニルアルコール樹脂のケン化度は特に限定されるものではないが、得られるフィルムの機械的特性の点から、８０モル％以上であることが好ましい。ＰＶＡ系ポリマーのケン化度が８０モル％よりも低いものを使用した場合、得られるフィルムの機械的特性や工程通過性、製造コストなどの面で好ましくない。
【００１８】
また、蓄光性ポリビニルアルコールフィルム１の厚みは特に限定されず、用途や目的に応じて適宜設定することができるが、蓄光性無機化合物の粒径を、レーザー回折・散乱法による測定で０．１μｍ〜５μｍとすることで、蓄光性ポリビニルアルコールフィルムを例えば１０μｍの薄膜とすることができ、樹脂、金属、ガラス、木材その他、種々の基材に積層して用いることも容易に行える。
【００１９】
以上説明したように、本発明によれば、ポリビニルアルコール樹脂からなるベース樹脂に、平均粒子径が０．１〜５μｍである蓄光性無機化合物を分散させることで、複雑な材料設計や製造工程を必要とせずに内装材に要求される適度な吸湿性を有し、蓄光効率の高い残光特性に優れた蓄光性ポリビニルアルコールフィルムが得られ、蓄光性内装材に利用することができる。
【実施例】
【００２０】
以下、本発明の実施例を説明するが、本発明はこれらの実施例になんら限定されるものではない。
【００２１】
＜実施例１＞
図１に示す蓄光性ポリビニルアルコールフィルム１を、以下の方法により製造した。
先ず、以下の組成：
ポリビニルアルコール樹脂：重合度１７００、ケン化度９８．５％のポリビニルアルコール  １０質量部
蓄光性無機化合物：ジスプロシウム、ユウロピウムで付活したアルミン酸ストロンチウム  ３質量部
溶媒：水  ９０質量部
を有する塗液を準備した。
【００２２】
次に、この塗液を塗布・乾燥を行うことで、厚さが４０μｍの蓄光性ポリビニルアルコールフィルム１を形成した。
【００２３】
吸水試験として、形成した蓄光性ポリビニルアルコールフィルム１を水中へ浸漬させた際の膨潤度を測定した。試験の条件は、水温４０℃、浸漬時間２４時間とした。
【００２４】
発光性の確認として、常用光源Ｄ６５を用いて２０分照射した後、暗室で発光するかを目視で確認した。
【００２５】
＜比較例１＞
ベース樹脂２をビスフェノールＡのＥＯ付加物ジアクリレートとした蓄光性フィルムを準備したこと以外は実施例１と同様の方法により、評価を行った。
【００２６】
吸湿試験の結果、実施例１の膨潤量は８ｇ／ｇであったが、比較例１の膨潤量は０．１ｇ／ｇであり、実施例１は吸湿性に優れていることが確認された。
【００２７】
発光性の確認の結果、実施例１、比較例１ともに発光することを確認した。
【符号の説明】
【００２８】
１…蓄光性ポリビニルアルコールフィルム
２…ベース樹脂
３…蓄光性無機化合物
【図１】
2019038976.tif 000003